"圧縮応力下にある表面層を有するガラス物品を製造する方法において、a.徐冷点および該徐冷点より高い仮想温度を有する前記ガラス物品を0.5時間から4時間に及ぶ期間に亘り前記徐冷点未満の第1の温度で加熱する工程、およびb.加熱された前記ガラス物品を前記第1の温度より低い第2の温度でイオン交換して、表面に層の深さまで圧縮応力を得る工程、を有してなる方法。前記ガラスが、アルカリアルミノケイ酸塩ガラスまたはアルカリアルミノホウケイ酸塩ガラスである、請求項1記載の方法。前記ガラスがリンをさらに含む、請求項2記載の方法。前記第1の温度が、前記ガラス物品の徐冷点より約25°Cから約100°C低い範囲にある、請求項1または2記載の方法。前記第1の温度が、前記徐冷点と、前記ガラス物品の1017ポアズ温度との間である、請求項1または2記載の方法。前記圧縮応力が少なくとも800MPaであり、前記ガラス物品をイオン交換する工程が、少なくとも約90質量のKNO3および約10質量未満のNaNO3を含む溶融塩浴中で約5時間未満に亘り約410°C超の温度で該ガラス物品をイオン交換する工程を含む、請求項1または2記載の方法。前記ガラス物品をダウンドローする工程をさらに含む、請求項1または2記載の方法。少なくとも800MPaの圧縮応力下にある表面を有するガラス物品であって、イオン交換されており、徐冷点および該徐冷点より高い仮想温度を有するガラス物品。前記ガラス物品が、徐冷点および該徐冷点より高い仮想温度を有し、該ガラス物品が、該ガラス物品の表面から層の深さまで延在する領域を有し、該領域が、少なくとも800MPaの圧縮応力下にあり、前記ガラス物品の残りの構造とは異なる構造を有する、請求項8記載のガラス物品。前記ガラスが、アルカリアルミノケイ酸塩ガラスまたはアルカリアルミノホウケイ酸塩ガラスである、請求項8または9記載のガラス物品。強化ガラス物品を製造する方法が提供される。この方法は、ガラス構造を変更し、その後、ガラスの表面から層の深さまで延在する圧縮層を形成する各工程を含む。いくつかの実施の形態において、その構造は、ガラスをそのガラスの徐冷点未満の温度で熱処理することにより変更され、圧縮層はイオン交換により形成される。この方法により製造された強化ガラス物品も提供される。したがって、本開示の1つの態様は、圧縮応力下にある表面を有するガラス物品を製造する方法を提供することにある。このガラス物品は、徐冷点およびこの徐冷点より高い仮想温度を有する。この方法は、ガラス物品をある期間に亘りガラス物品の徐冷点未満の第1の温度で加熱し、加熱したガラス物品を、第1の温度より低い第2の温度でイオン交換して、表面に層の深さまで圧縮応力を達成する各工程を含む。本開示の第2の態様は、ガラスを強化する方法を提供することにある。このガラス物品は、徐冷点および徐冷点より高い仮想温度を有する。この方法は、徐冷点未満の温度でガラスの表面を少なくとも部分的に再構築し、その表面の再構築後、ガラスの表面に圧縮層を形成する各工程を含む。本開示のさらに別の態様は、少なくとも800MPaの圧縮応力下にある表面を有する、イオン交換されたガラス物品を提供することにある。このガラス物品は、徐冷点および徐冷点より高い仮想温度を有する。本開示のまた別の態様は、ガラスの表面から層の深さまで延在する領域を有するガラス物品を提供することにある。この領域は、少なくとも800MPaの圧縮応力下にあり、ガラスの残りの構造とは異なる構造を有する。このガラス物品は、徐冷点および徐冷点より高い仮想温度を有する。これらと他の態様、利点、および顕著な特徴は、以下の詳細な説明、添付図面、および付随する特許請求の範囲から明らかになる。以下の説明において、図面に示されたいくつかの図面に亘り、同様の参照文字が同様の部分または対応する部分を指す。別記しない限り、上部、底部、外側、内側などの用語は、便宜上の用語であり、制限用語と考えるべきではない。その上、群が、要素およびその組合せの群の内の少なくとも1つを含むと記載されている場合はいつでも、その群は、個別にまたは互いとの組合せのいずれかで、列挙されたそれらの要素のいくつを含む、から実質的になる、またはからなるものであってよいとが理解されよう。同様に、群が、要素およびその組合せの群の内の少なくとも1つからなると記載されている場合はいつでも、その群は、個別にまたは互いとの組合せのいずれかで、列挙されたそれらの要素のいくつからなってもよいことが理解されよう。別記しない限り、値の範囲は、列挙された場合、その範囲の下限と上限の両方を含む。ここに用いたように、単数形は、別記しない限り、少なくとも1つまたは1つ以上を意味する。概して図面を、特に図1を参照すると、図解は、特定の実施の形態を説明の目的のためであり、本開示または付随の特許請求の範囲をそれに制限することを意図していないことが理解されよう。図面は、必ずしも一定の縮尺で描かれておらず、図面の特定の特徴および特定の視野は、明瞭さおよび簡潔さのために、規模または図式が誇張して示されているかもしれない。ここに用いたように、ガラス転移温度、Tgおよび徐冷点という用語は、ガラスの粘度が約1013から約10132ポアズの範囲にある温度を称する。別記しない限り、これらの用語は、同等であり、ここでは相互に交換可能に使用される。ここに用いたように、仮想温度という用語は、その温度に非常に急激に加熱または冷却された場合、ガラスの構造状態が平衡状態となるであろう温度を称する。仮想温度は、RelationBetweenInelasticDeformabilityandThermalExpansionofGlassinitsAnnealingRangebyArthurQToolpp240253に記載されている:ガラスの物理化学的状況または状態は、実際の温度と、ガラスが、他の温度まで非常に急激に加熱または冷却された場合に、平衡状態になるであろう他の温度との両方が公知である場合にだけ、かなりよく知られている。後者の温度は、ガラスの平衡温度または仮想温度と称される。これに関して、実際の温度は、ガラスが今経験している温度例えば、周囲温度、イオン交換温度などは何でも意味し、仮想温度は、ガラスが平衡状態にあった最後の温度である。Yue等pp80538059により言及されるように、より速い冷却速度により、より高い仮想温度が生じる。1つの態様において、ガラス物品を製造する方法およびガラスを強化する方法がここに提供される。いくつかの実施の形態において、前記方法は、その方法のその後の工程によって加工するためのガラス物品を提供する工程を含む。いくつかの実施の形態において、前記ガラスは、当該技術分野で公知のスロットドロー法やフュージョンドロー法などのダウンドロー法により成形できる。ここでは、ガラスの液相線粘度は少なくとも130キロポアズkPであってよい。ガラス物品は、徐冷点および徐冷点より高い仮想温度を有する。仮想温度は、ガラスを徐冷点より高い温度で加熱して、ガラスを平衡状態にさせ、次いで、少なくとも約1°C/秒の速度でガラスを急激に冷却するすなわち急冷することによって確立されるであろう。ガラスまたはガラス物品は、イオン交換可能であるか、またはイオン交換により強化されており、いくつかの実施の形態において、シリカSiO2、アルミニウム、およびナトリウムを含み、後者の2つの元素の少なくとも一部が、酸化アルミニウムAl2O3および酸化ナトリウムNa2Oとして存在する。いくつかの実施の形態において、ガラスは、アルカリアルミノケイ酸塩ガラスまたはアルカリアルミノホウケイ酸塩ガラスである。イオン交換可能なガラスは、リンおよびアルカリ土類金属をさらに含んでもよい。1つの実施の形態において、前記ガラス物品は、アルミナ、少なくとも1種類のアルカリ金属、およびいくつかの実施の形態において、50モル超のSiO2、他の実施の形態において、少なくとも58モルの、さらに他の実施の形態において、少なくとも60モルのSiO2を含むアルカリアルミノケイ酸塩ガラスからなり、ここで、比式中、改質剤はアルカリ金属酸化物である。このガラスは、特別な実施の形態において、約58モルから約72モルのSiO2、約9モルから約17モルのAl2O3、約2モルから約12モルのB2O3、約8モルから約16モルのNa2O、および0モルから約4モルのK2Oを含み、から実質的になり、またはからなり、ここで、比式中、改質剤はアルカリ金属酸化物である。別の実施の形態において、アルカリアルミノケイ酸塩ガラスは、約61モルから約75モルのSiO2、約7モルから約15モルのAl2O3、0モルから約12モルのB2O3、約9モルから約21モルのNa2O、0モルから約4モルのK2O、0モルから約7モルのMgO、および0モルから約3モルのCaOを含む、から実質的になる、またはからなる。さらに別の実施の形態において、アルカリアルミノケイ酸塩ガラスは、約60モルから約70モルのSiO2、約6モルから約14モルのAl2O3、0モルから約15モルのB2O3、0モルから約15モルのLi2O、0モルから約20モルのNa2O、0モルから約10モルのK2O、0モルから約8モルのMgO、0モルから約10モルのCaO、0モルから約5モルのZrO2、0モルから約1モルのSnO2、0モルから約1モルのCeO2、50ppm未満のAs2O3、および50ppm未満のSb2O3を含み、から実質的になり、またはからなり、12モル≦Li2ONa2OK2O≦20モル、および0モル≦MgOCaO≦10モル。さらに別の実施の形態において、アルカリアルミノケイ酸塩ガラスは、約64モルから約68モルのSiO2、約12モルから約16モルのNa2O、約8モルから約12モルのAl2O3、0モルから約3モルのB2O3、約2モルから約5モルのK2O、約4モルから約6モルのMgO、および0モルから約5モルのCaOを含み、から実質的になり、またはからなり、ここで、66モル≦SiO2B2O3CaO≦69モル、Na2OK2OB2O3MgOCaOSrO>10モル、5モル≦MgOCaOSrO≦8モル、Na2OB2O3-Al2O3≦2モル、2モル≦Na2O-Al2O3≦6モル、および4モル≦Na2OK2O-Al2O3≦10モル。他の実施の形態において、ガラス物品は、SiO2、Al2O3、P2O5、および少なくとも1種類のアルカリ金属酸化物ROを含み、ここで、0.75≦[P2O5モルR2Oモル/M2O3モル]≦1.2、式中、M2O3=Al2O3B2O3。いくつかの実施の形態において、[P2O5モルR2Oモル/M2O3モル]=1、いくつかの実施の形態において、前記ガラスはB2O3を含まず、M2O3=Al2O3。前記ガラスは、いくつかの実施の形態において、約40から約70モルのSiO2、0から約28モルのB2O3、約0から約28モルのAl2O3、約1から約14モルのP2O5、および約12から約16モルのR2Oを含む。いくつかの実施の形態において、前記ガラスは、約40から約64モルのSiO2、0から約8モルのB2O3、約16から約28モルのAl2O3、約2から約12モルのP2O5、および約12から約16モルのR2Oを含む。前記ガラスは、以下に限られないが、MgOやCaOなどのアルカリ土類金属酸化物を少なくとも1種類さらに含んでもよい。いくつかの実施の形態において、前記ガラスはリチウムを含まない、すなわち、このガラスは、Li2Oを1モル未満しか、他の実施の形態において、Li2Oを0.1モル未満しか含まない。いくつかの実施の形態において、そのようなガラスは、ヒ素、アンチモン、およびバリウムの内の少なくとも1種類を含まない、すなわち、そのガラスは、As2O3、Sb2O3、および/またはBaOを1モル未満しか、他の実施の形態において、0.1モル未満しか含まない。いくつかの実施の形態において、ここに記載された方法は、ガラスの構造が変更または再構築される第1の工程を含む。ここに用いたように、変更されるおよび再構築されるなどの用語は、同等の用語と考えられ、ガラスの格子膨張係数、密度、および/またはヤング率を増加させる処理を称する。どの特定の理論により拘束することを意図するものではないが、ガラス構造におけるそのような変更の効果は、ガラス構造の収縮を生じること、すなわち、ガラスを緻密化することである。いくつかの実施の形態において、ガラスの再構築は、ガラスに、そのガラスの徐冷点未満の第1の温度で熱処理を施す工程を含む。いくつかの実施の形態において、ガラスは、ガラスの徐冷点より約25°Cから約100°C低い範囲の第1の温度で熱処理される。他の実施の形態において、第1の温度は、徐冷点と、ガラスの粘度が1017ポアズである温度ここでは、1017ポアズ温度とも称されるとの間である。熱処理時間は、ガラスに最適に高い圧縮応力が生じるように選択される。このガラスは、1つの実施の形態において、約30分間0.5時間から約4時間に及ぶ期間に亘りその温度で加熱されるであろう。この熱処理後、圧縮層すなわち、圧縮応力CS下にある層がガラスの表面に形成される。いくつかの実施の形態において、圧縮層は、ガラスを、ガラスが先に記載されたように熱処理される温度第1の温度より低い温度第2の温度でイオン交換することによって、形成される。アルカリ金属含有ガラスのイオン交換により、ガラス内の1種類以上のアルカリ金属イオンが、以下に限られないが、溶融塩浴、ゲル、ペーストなどのガラスの外部源からの1種類以上のアルカリ金属イオンと置換される。いくつかの実施の形態において、ガラス内のナトリウムまたはリチウムがカリウムリチウムまたはナトリウムについてまたはナトリウムリチウムについてにより置換される。ガラス内のより小さいアルカリイオンをより大きいアルカリイオンと置換することにより、ガラス表面に対しておおよそ平行に圧縮力が生じる。圧縮応力の大きさは、より大きいアルカリ金属イオンの局所濃度とおおよそ比例して、表面から離れるにつれて減少する。ガラス物体が対向面を有し例えば、ガラス板、両面にイオン交換を施し、より大きいアルカリ金属イオンの濃度プロファイルがガラスの対向面でまたはその近くで対称である場合、力の釣合いには、ガラスの内部が張力下にあり、張力が対向面の間の中点でまたはその近くで最大であることが必要である。印加された応力が圧縮から張力へと符号を変える、ガラスの内部の地点は、圧縮層の深さDOLと称される。1つの非限定的例において、圧縮応力下にある表面層は、ガラスを、カリウム塩例えば、KNO3を含む溶融塩浴中に浸漬することによって、ナトリウムを含むガラス内に形成されるであろう。この浴からのより大きいカリウムイオンは、ガラス中のナトリウムイオンを層の深さまで置換し、それによって、圧縮応力下にある表面層を形成する。圧縮層および層の深さの両方が、ガラスまたはガラス物品に耐擦傷性を与える。イオン交換済みガラスの表面に傷付け例えば、衝撃、引掻きなどを施した場合、ガラスの表面またはその近くでの圧縮応力が、傷付けにより生じるひびがより深い深さまで伝搬し、それによって、ガラスが破滅的に壊れないようにするのに対し、層の深さは、より大きい傷付けに対して追加の保護を与える。理想的には、十分に深刻な傷付けが一度与えられたら、適切な破壊様式と一致して、両方ともできるだけ値が大きいことが望ましい。ほとんどの家庭用電化製品用途において、この凝集体の中央張力を、高い運動エネルギーを有する小さい粒子がガラスの破損の際に放出されるであろうレベルよりも低く維持することが望ましい。ガラス物品がダウンドロー法により形成される場合、イオン交換中の応力緩和の速度は、高い圧縮応力を得ることの支障になる。固有に高いレベルの圧縮応力を得るようにガラス組成を調節することが可能なこともあるが、この手法にはいくつかの問題がある。例えば、高い圧縮応力をもたらす組成の傾向により、例えば、より高い溶融温度、より低い液相線粘度などの望ましくない溶融特性および成形特性がもたらされる。したがって、組成を変えずに、特定のガラスに得られる圧縮応力を操作する手段を創出することがよりよい。製造されたままのガラス、特に、ダウンドロー法により形成されたガラスの構造状態は、イオン交換が典型的に行われる温度で平衡状態にはない。したがって、上述した構造の変更/再構築が行われない場合、粘性緩和または応力緩和いずれかの形態の、実質的な構造緩和がイオン交換中に生じる。応力緩和の結果として、固定されたDOLへの高温でのイオン交換により、必然的に、より低い温度で行われた同じDOLに対するイオン交換よりも、CSが低くなる。イオン交換の速度は、イオン交換の温度に対して指数関数的に変化するので、低い温度で同じDOLを得るためには、低い温度では、高い温度よりもずっと長い時間を要する。応力緩和の速度は、仮想温度が高い場合、実質的に増加する。したがって、フュージョンドロー法またはスロットドロー法などのダウンドロー法により製造されたガラスは、サンプルを、適切な圧縮応力を提供するのに十分な深さまでイオン交換しなければならないほど多量の応力緩和を従来のイオン交換温度で示す傾向にある。図1は、様々なイオン交換温度に関するイオン交換時間の関数としてのアルカリアルミノケイ酸塩ガラスに関する圧縮応力をプロットしたグラフである。応力緩和の量は、イオン交換温度が高くなるに連れて加速する。そのような応力緩和は、ガラスを、イオン交換が行われる温度で構造的に緩和させることによって、避けることができる。しかしながら、これには、その温度での極めて長い加熱時間が要求される。例えば、あるガラスは、410°Cで完全に平衡状態になるために、その温度で約4百万時間に亘り加熱する必要があるであろう。急冷されたガラスをガラス転移温度Tgまたは徐冷点で徐冷する場合、徐冷済みガラスの圧縮応力は、急冷されたガラスの圧縮応力よりも大きくなる。これらの温度は、類似しており、約1013~10132ポアズの粘度に相当する。そのような粘度では、急冷されたガラスは1から2時間で構造的に平衡状態になる。イオン交換温度は、典型的に、イオン交換可能なガラスの徐冷点よりも100~200°C低い。したがって、平衡温度とイオン交換温度との間の不一致は、急冷された場合の不一致よりもずっと小さい。これにより、応力緩和の速度がずっと遅くなり、それゆえ、所定の層の深さに関して、表面の圧縮応力がずっと高くなる。徐冷によっても、所定の温度でのイオン交換の速度が減少するが、圧縮応力への影響は、同等の層の深さが、イオン交換温度を控えめに増加させ、徐冷によって与えられる圧縮応力の利点に対する不利益が非常に少ない状態で、同じ時間内に得られるほど大きい。徐冷の主要な不都合は、1から2時間の構造的な再平衡を与える同じ比較的低い粘度も、ガラスの変形を促進させられることである。手の込んだ取付具を作製しないと、例えば、縁で支えられながら垂直に徐冷される板は、著しく変形してしまう。同様に、この板から製造された三次元ガラス物品は、徐冷プロセス中に沿ったり歪んだりするであろう。特に三次元形状について、徐冷点と歪み点との間の温度でのTg未満の熱処理が、ガラス物品内の内部応力を減少させるために行われるであろう。しかしながら、徐冷点での1から2時間に亘る徐冷と等しいであろう完全な構造的平衡は、これらのより低い温度で行うには、数日から数週間かかるであろう。徐冷点未満の温度での構造的平衡の速度を調査する過程で、圧縮応力が、先に記載されたような、徐冷点未満の温度で短期間に亘り熱処理されたガラスについて、増加したことが発見された。非限定的例において、アルカリアルミノケイ酸塩ガラス公称組成:66.02質量のSiO2、13.62質量のAl2O3、13.73質量のNa2O、1.73質量のK2O、3.95質量のMgO、0.45質量のCaO、0.44質量のSnO2、0.02質量のFe2O3を0.5時間から4.0時間に及ぶ期間0.5、1、2、および4時間に亘り500°C、550°C、575°C、または600°Cのいずれかで熱処理した。ガラスの徐冷点は約609°Cである。熱処理後、サンプルを、99.4質量のKNO3および0.6質量のNaNO3からなる溶融塩浴中において8時間に亘り410°Cでイオン交換した。圧縮応力が、4種類の温度の各々で熱処理したサンプルに関する、熱処理時間の関数として、図2にプロットされている。比較のために、上述したものと同じ条件下でイオン交換したが、イオン交換前に熱処理を施さなかったフュージョンドロー法により成形されたガラスサンプルについての圧縮応力も、図2にプロットされている。これらのサンプルは、延伸したままと付され、図2にゼロの熱処理時間にプロットされている。徐冷点Tg未満の温度での熱処理で、延伸したままのガラスと比べて、圧縮応力が著しく増す。その上、575°Cおよび550°Cで熱処理したサンプルについての圧縮応力は実質的な極大点を経て、ガラスの徐冷点Tgに近い600°Cに保持して完全に徐令したガラスから得られた圧縮応力よりも高い圧縮応力となる。ここに記載されたTg未満の熱処理により与えられる圧縮応力の増加は、その後のイオン交換の期間によって影響を受けない。圧縮応力CSは、イオン交換前に2時間に亘り575°Cで熱処理されたイオン交換したガラスサンプル図3の線1およびTg未満の熱処理を経なかった延伸したままのイオン交換したガラスサンプル図3の線2について、イオン交換時間の関数としてプロットされている。図3にプロットされたサンプルは、0.5時間から32時間に及ぶ期間に亘り、99.8質量のKNO3/0.2質量のNaNO3中でイオン交換した。これらのガラスサンプルは、先に記載したサンプルと同じ組成を有した。この熱処理は圧縮応力を、前記イオン交換期間の範囲に亘り約80~90MPa増加させた。10時間に亘りイオン交換した熱処理ガラスに、8時間に亘りイオン交換した、延伸したままのガラスについて得られた層の深さと、ほぼ同じ層の深さが得られる。図3にプロットされたデータは、イオン交換時間を追加すると、熱処理したサンプルの圧縮応力がわずかに減少するが、これらのサンプルについて得られた圧縮応力は、同じ層の深さを有する延伸したままのガラスの圧縮応力よりもまだ大きいことを示す。特にTg未満の熱処理による、ガラス構造の変更では、ガラスを、典型的にガラスを強化するのに使用される温度より高い温度で強化することができる。さらに、ここに記載された熱処理を使用して、圧縮応力を許容できる範囲に維持しながら、イオン交換速度を大幅に増加させられるであろう。上述したサンプルと同じ組成を有する、延伸したままのガラスサンプルと熱処理されたガラスサンプルに関する圧縮応力が、図4にイオン交換時間の関数としてプロットされている。これらのサンプルは、0.5時間から32時間に及ぶ時間に亘り、99.8質量のKNO3/0.2質量のNaNO3を含む溶融塩浴中でイオン交換した。熱処理したガラスサンプル図4の1は450°Cでイオン交換したのに対し、延伸したままのガラスサンプル図4の2は410°Cでイオン交換した。熱処理したガラスについて450°Cでの4時間後に得られた圧縮層の深さは、410°Cで8時間に亘りイオン交換した延伸したままのガラスに得られたものとほぼ同じである。しかしながら、イオン交換した熱処理済みガラスはまだ、より長い時間に亘り低温でイオン交換した延伸したままのガラスよりも高い圧縮応力を有する。それゆえ、より高いイオン交換温度を使用して、延伸したままのガラスをイオン交換するために必要なよりも短いイオン交換時間で、特定のレベルの圧縮応力を得ることができるであろう。実際の問題として、これにより、固定した数のイオン交換浴の処理量が約2倍になり、それゆえ、イオン交換ガラスの大量生産が促進される。ここに記載されたTg未満の熱処理で、ガラスのイオン交換性能が改善される。図5は、様々な温度370°C、410°C、および450°Cで99.8質量のKNO3/0.2質量のNaNO3を含む溶融塩浴中でイオン交換したガラス公称組成:57.64質量のSiO2、21.2質量のAl2O3、7.27質量のB2O3、12.78質量のNa2O、0.73質量のK2O、0.03質量のMgO、0.08質量のCaO、0.22質量のSnO2、0.08質量のFe2O3のイオン交換IX時間の関数として圧縮応力CSをプロットしたグラフである。図5の黒塗り符号1a,2a,3aは、延伸したままのガラスについて得られた結果を示し、白抜き符号1b,2b,3bは、2時間に亘り575°CでTg未満の熱処理を施したガラスについて得られた結果を示す。全てのイオン交換温度について、延伸したままのガラスと熱処理したガラスについてのイオン交換時間の関数としてプロットされた実測の圧縮応力は、互いにほぼ平行である。このことは、応力緩和時間は、熱的前処理により著しくは影響を受けないことを示す。図5の垂直な棒線は、延伸したままのガラスの圧縮応力と熱処理したガラスの圧縮応力との間のほぼ一定のずれを示している。したがって、Tg未満の熱処理により改善されたイオン交換性能は、応力緩和時間が長くなることに関して説明できず、この結果は、当該技術分野における従来の理解を否定するものである。当該技術分野における従来の理解は、平均緩和時間を与えるガラスの網目構造のバルクの動力学に基づく。しかしながら、イオン交換可能なガラスにおいて、アルカリ金属イオンの周りの局所環境とは対照的に、バルクガラス挙動に関連して様々な緩和時間があり得る。ここに開示されたTg未満の熱処理により、緩和モードの下位集合のみを活性化でき、それゆえ、完全に徐冷されたガラスが提供できるものを超えて、ガラスのイオン交換性能を最適化することができる。緩和時間のこの分布の重要性は、熱処理温度と熱処理時間の両方の関数としての圧縮応力において明白な極大値を示す、図2に示された結果を考えたときに、明らかになる。これらの極大値は、異質の緩和動力学の直接的な結果であり、従来の単一緩和時間の手法を使用して説明できない。ここに記載された方法により得られる圧縮応力は、所定の温度で同じ時間に亘りイオン交換された完全に徐冷されたガラスについて得られた圧縮応力と類似しており、いくつかの場合には、それより大きい。ガラス構造の変更および圧縮層の形成例えば、熱処理およびイオン交換後、いくつかの実施の形態において、圧縮層は、少なくとも800MPaの、他の実施の形態においては、少なくとも850MPaの圧縮応力を有する。いくつかの実施の形態において、少なくとも800MPaの圧縮応力が、少なくとも約90質量のKNO3および約10質量未満のNaNO3を含む溶融塩浴中で約5時間未満に亘り約410°C超の温度でガラス物品をイオン交換することにより達成できる。これにより、より高い温度での強化によって、より短い時間で特定のレベルの圧縮応力を達成することができる。その上、ガラスの徐冷点未満の温度での熱処理により、完全に徐冷されたガラスに観察されるであろうよりも、形状の歪みが小さくなる。例えば、ここに記載された熱処理によるガラス構造の変更がなくとも、約8時間に亘り約410°Cでの、約99.8質量のKNO3および約0.2質量のNaNO3を含む浴中でのイオン交換により、ガラスに圧縮層が形成されるであろう。ここに記載したように、イオン交換前に同じガラスを熱処理した場合、5時間に亘るより高い温度でのイオン交換により、同じ以上の大きさの圧縮層が得られる。あるいは、所定の温度と期間について、構造が変更されたガラスに、より大きい圧縮応力が得られるであろう。別の態様において、ガラス物品が提供される。このガラス物品は、徐冷点およびこの徐冷点より高い仮想温度を有する。ガラス物品は、イオン交換され、少なくとも800MPaの、他の実施の形態において、少なくとも850MPaの圧縮応力下にある表面層を有する。ガラス物品は、上述した方法により形成される。いくつかの実施の形態において、ガラスは、シリカSiO2、アルミニウム、およびナトリウムを含み、後者の2つの元素の少なくとも一部は、アルミナAl2O3、および酸化ナトリウムNa2Oとして存在する。いくつかの実施の形態において、ガラスは、アルカリアルミノケイ酸塩ガラスまたはアルカリアルミノホウケイ酸塩ガラスである。イオン交換可能なガラスは、リンおよびアルカリ土類金属をさらに含んでもよい。ガラス物品は、いくつかの実施の形態において、表面の中とは異なる変更された表面または再構築された表面を有する。ここに先に記載したように、変更された表面は、ガラスの格子膨張係数、密度、ヤング率、および/または組成の変化を反映するであろう。ここに記載された方法にしたがって、熱処理されイオン交換されたガラス物品は、いくつかの実施の形態において、そのように熱処理されておらず、徐冷点で完全に徐冷された、同じ組成を有するガラス物品の表面圧縮応力よりも少なくとも5大きい表面圧縮応力を有する。いくつかの実施の形態において、圧縮応力は、そのように熱処理されておらず、徐冷点で完全に徐冷された、同じ組成を有するガラス物品のものよりも少なくとも10大きく、他の実施の形態において、少なくとも12大きい。ここに記載されたガラスは、以下に限られないが、タッチスクリーン;手持ち式通信装置またはエンターテイメント装置、情報関連端末、タッチセンサ装置などの電子装置のための保護カバーガラス;フロントガラス;電化製品の外囲器;または窓、パネルなどの構造要素などの用途に使用してよい。典型的に実施の形態を説明の目的で述べてきたが、先に記載は、本開示または付随の請求項への制限と考えるべきではない。したがって、本開示または付随の請求項の性質および範囲から逸脱せずに、様々な改変、適用、および変更が当業者に想起されるであろう。"